非晶質のケイ酸カルシウムに対し、Tb3とEu3を共付活剤として添加し、合成してなる蛍光体。非晶質のケイ酸カルシウムのCaに対してTbをTb/Ca原子比0.5となるように添加し、かつ共付活剤としてのEu/Tb原子比を0.0001から0.1の範囲となるようにEu3を調整し、合成してなる請求項1に記載の蛍光体。炭酸カルシウムに対し、Tb3とEu3を共付活剤として添加し、合成してなる蛍光体。炭酸カルシウムのCaに対してTbをTb/Ca原子比0.5となるように添加し、かつ共付活剤としてのEu/Tb原子比を0.00025から0.005の範囲となるようにEu3を調整し、合成してなる請求項3に記載の蛍光体。非晶質のケイ酸カルシウムに対し、Tb3とEu3を共付活剤として添加し、蛍光体を合成する蛍光体製造方法。非晶質のケイ酸カルシウムのCaに対してTbをTb/Ca原子比0.5となるように添加し、かつ共付活剤としてのEu/Tb原子比を0.0001から0.1の範囲となるようにEu3を調整し、蛍光体を合成する請求項5に記載の蛍光体製造方法。炭酸カルシウムに対し、Tb3とEu3を共付活剤として添加し、合成して蛍光体を合成する蛍光体製造方法。炭酸カルシウムのCaに対してTbをTb/Ca原子比0.5となるように添加し、かつ共付活剤としてのEu/Tb原子比を0.00025から0.005の範囲となるようにEu3を調整し、蛍光体を合成する請求項7に記載の蛍光体製造方法。塩化テルビウム六水和物水溶液、塩化ユウロピウム六水和物、及び塩化カルシウムをそれぞれ所定量採取して希釈しTb/Ca原子比を0~1.0、Eu/Ca原子比は0.005~0.00005、TbEuCa/Si原子比を1.0とする、その混合水溶液を所定時間撹拌し、メタケイ酸ナトリウム水溶液を希釈した水溶液を速やかに添加し、混合し、ろ過してEu3、Tb3付活ケイ酸カルシウム水和物を合成し、その後、大気圧下で所定の加熱温度、加熱時間での加熱処理を行ってEu3、Tb3共付活ケイ酸カルシウムを得る、ことを特徴とする蛍光体の製造方法。塩化テルビウム六水和物、塩化ユウロピウム六水和物、及び塩化カルシウムをそれぞれ採取して撹拌し、炭酸ナトリウムを固体状態で速やかに添加しTbEuCa/CO3モル比は1とする、Eu3、Tb3共付活炭酸カルシウムを合成する、ことを特徴とする蛍光体の製造方法。本発明は、近紫外線で励起し、緑色から赤色の範囲で任意の色彩に発光させることを可能とする蛍光体、及びその製造方法を提供することを目的としている。本発明の蛍光体のうち請求項1に係るものは、非晶質のケイ酸カルシウムに対し、Tb3とEu3を共付活剤として添加し、合成してなるものである。請求項2に係るものは、請求項1に記載の蛍光体において、非晶質のケイ酸カルシウムのCaに対してTbをTb/Ca原子比0.5となるように添加し、かつ共付活剤としてのEu/Tb原子比を0.0001から0.1の範囲となるようにEu3を調整し、合成してなるものである。請求項3に係るものは、炭酸カルシウムに対し、Tb3とEu3を共付活剤として添加し、合成してなるものである。請求項4に係るものは、請求項3に記載の蛍光体において、炭酸カルシウムのCaに対してTbをTb/Ca原子比0.5となるように添加し、かつ共付活剤としてのEu/Tb原子比を0.00025から0.005の範囲となるようにEu3を調整し、合成してなるものである。請求項5に係る蛍光体製造方法は、非晶質のケイ酸カルシウムに対し、Tb3とEu3を共付活剤として添加し、蛍光体を合成する方法である。請求項6に係る方法は、請求項5に記載の蛍光体製造方法において、非晶質のケイ酸カルシウムのCaに対してTbをTb/Ca原子比0.5となるように添加し、かつ共付活剤としてのEu/Tb原子比を0.0001から0.1の範囲となるようにEu3を調整し、蛍光体を合成する方法である。請求項7に係る方法は、炭酸カルシウムに対し、Tb3とEu3を共付活剤として添加し、合成して蛍光体を合成する方法である。請求項8に係る方法は、請求項7に記載の蛍光体製造方法において、炭酸カルシウムのCaに対してTbをTb/Ca原子比0.5となるように添加し、かつ共付活剤としてのEu/Tb原子比を0.00025から0.005の範囲となるようにEu3を調整し、蛍光体を合成する方法である。請求項9に係る方法は、塩化テルビウム六水和物水溶液、塩化ユウロピウム六水和物、及び塩化カルシウムをそれぞれ所定量採取して希釈しTb/Ca原子比を0~1.0、Eu/Ca原子比は0.005~0.00005、TbEuCa/Si原子比を1.0とする、その混合水溶液を所定時間撹拌し、メタケイ酸ナトリウム水溶液を希釈した水溶液を速やかに添加し、混合し、ろ過してEu3、Tb3付活ケイ酸カルシウム水和物を合成し、その後、大気圧下で所定の加熱温度、加熱時間での加熱処理を行ってEu3、Tb3共付活ケイ酸カルシウムを得る方法である。請求項10に係る方法は、塩化テルビウム六水和物、塩化ユウロピウム六水和物、及び塩化カルシウムをそれぞれ採取して撹拌し、炭酸ナトリウムを固体状態で速やかに添加しTbEuCa/CO3モル比は1とする、Eu3、Tb3共付活炭酸カルシウムを合成する方法である。本発明は、緑色から赤色の範囲で任意の色彩に発光させることが可能な蛍光体及びその製造方法を実現する。蛍光体の製造にあたって、共付活剤を添加する場合における共付活剤の構成割合や原子比を変更し、目的の蛍光色で発光する蛍光体の製造を実現した。本願発明に係る蛍光体の製造方法の第1の実施形態は、下記の工程を経て蛍光体を得るものである。1塩化テルビウム六水和物水溶液、塩化ユウロピウム六水和物、及び塩化カルシウムをそれぞれ所定量採取して希釈する。Tb/Ca原子比は0~1.0とする。またEu/Ca原子比は0.005~0.00005とする。2ついで、その混合水溶液を撹拌する。撹拌時間は例えば30分とする。TbEuCa/Si原子比は、例えば1.0とする。3これに、メタケイ酸ナトリウム水溶液を希釈した水溶液を速やかに添加し、混合例えば、室温で30分し、ろ過し、Eu3、Tb3付活ケイ酸カルシウム水和物を合成する。4その後、発光強度を高めるために、大気圧下で加熱処理を行い、Eu3、Tb3共付活ケイ酸カルシウムを得る。加熱温度は例えば900°C、加熱時間は30分とする。また、本願発明に係る蛍光体の製造方法の第2の実施形態は、下記の工程を経て蛍光体を得るものである。1塩化テルビウム六水和物、塩化ユウロピウム六水和物、及び塩化カルシウムをそれぞれ採取して撹拌する。2ここに炭酸ナトリウムを固体状態で速やかに添加してEu3、Tb3共付活炭酸カルシウムを合成する。なお、TbEuCa/CO3モル比は1とする。図1は本願発明に係る蛍光体の製造方法の第1の実施例のフロー図である。この製造方法はEu3、Tb3共付活ケイ酸カルシウムを得るもので、その工程を詳述する。1まず、Tb/Ca原子比が0.3~0.7となるように、0.062mol/dm3の塩化テルビウム及び塩化カルシウム混合水溶液を調製し、その後30分の撹拌を行うステップ1:S1。2この混合水溶液を、同濃度のメタケイ酸ナトリウム水溶液に添加するステップ2:S2。このときのTbCa/Si原子比は例えば1.0とする。3その後、室温で30分間にわたり混合して反応させた後ステップ3:S3、ろ過を行いステップ4:S4、Tb3付活ケイ酸カルシウム水和物蛍光体を得るステップ5:S5。4その後、さらに発光強度を高くするために、水分を含んだ状態で700°C~1000°C好ましくは、例えば900°C、10~60分好ましくは、例えば30分にわたって加熱を行いステップ6:S6、Tb3付活非晶質ケイ酸カルシウム蛍光体を得る。5得られた試料のキャラクタリゼーションはX線回折、熱分析、誘導結合プラズマ発光分光分析、及びマイクロスコープを用いて行い、蛍光特性については分光蛍光光度計を用いて分析した。その結果を以下に説明する。図2は、Eu/Ca原子比変化による、Tb3、Eu3付活ケイ酸カルシウム蛍光体の励起発光スペクトルを示す図である。Tb/Ca原子比が0.5、加熱温度900°C、加熱時間30分で、加熱して得たTb3付活非晶質ケイ酸カルシウム蛍光体の励起及び発光スペクトルを示す。図示のように、発光スペクトルを見ると、543nmにTb3イオンの特徴的な5D4→7F5遷移に起因する発光ピークが観察される。これにより、蛍光体が緑色発光しているのが観察されることになる。また、励起波長を見ると、紫外線領域である波長400nm以下の領域の379nmにおいて強い励起ピークがあることが確認されるが、これはTb3付活蛍光体に見られる特徴である。すなわち、Eu3単独よりTb3との共付活にすることにより発光強度が高まっている。一般的に、テルビウムを付活した場合の近紫外領域での励起波長は、紫外線領域の6分の1以下と非常に弱いものであったが、本実施例に係る蛍光体では、その3分の1まで発光強度が増大している。これは、層間構造内にTb3イオンが存在しているためと考えられる。以上のように、本実施例の蛍光体の近紫外線領域での最大励起波長は379nm、また最大発光波長は543nmとなった。図3は、Tb、Eu付活ケイ酸カルシウム蛍光体のCIE色度図、図4は、各Tb、Eu付活ケイ酸カルシウム蛍光体のブラックライト照射による発光写真である。都合上、図4はグレースケールとしてあるが、図4の各発光状態に付した数値が、図3のCIE色度図に付したEu/Ca原子比の数値と対応している。なお図4については、参考写真1図4のカラー写真を参照されたい。また図5は、発光波長変化に及ぼす初期Eu/Ca原子比の影響を示す図、図6はEu/Ca原子比を変化させたときの発光写真である。この図6もグレースケールとしてあるが、各発光状態に付した数値が、図3のCIE色度図に付したEu/Ca原子比の数値と対応している。図6については、参考写真2図6のカラー写真を参照されたい。図7は、Tb3、Eu3共付活ケイ酸カルシウム蛍光体のTb3→Eu3エネルギー伝達モデルを示す。すなわち、基底状態にあるTb3、Eu3共付活ケイ酸カルシウム蛍光体に近紫外光波長379nmを照射すると、Tb3が励起されて高い準位となり、ついでTb3からEu3へのエネルギー伝達が生じ、Eu3も励起状態となる。Tb3、Eu3がそれぞれ基底状態に戻るとき発光する。図8は、Tb3付活炭酸カルシウム蛍光体の励起のEu/Ca原子比変化による発光スペクトルAと色度図Bを示す図である。Tb/Ca原子比は0.5であり、Eu/Ca原子比を変化させている。図8Aに示す発光スペクトルを見ると、544nmにTb3イオンの特徴的な5D4→7F5遷移に起因する発光ピークが観察される。これは、蛍光体が緑色発光していることが観察されることを意味する。また、励起波長を見ると、紫外線領域に強い励起ピークがあることが確認できるが、これはTb3付活蛍光体に見られる特徴である。なお図8B中、○は炭酸カルシウム、●はケイ酸カルシウムを示し、図3の色度図と対応させて示してある。また図B中に付した数値が、図8A中のCIE色度図に付したEu/Ca原子比の数値と対応している。一般的に、テルビウムを付活した場合の近紫外領域での励起波長は、紫外線領域の6分の1以下と非常に弱いものであったが、本実施例の蛍光体では、その3分の1まで発光強度を増大させることが確認できた。これは既述のように、層間構造内にTb3イオンが存在しているためと考えられる。なお図9は、Tb3、Eu3付活炭酸カルシウム蛍光体加熱物のX線回折図形を示す図である。横軸は入射角2θ、縦軸は回折強度である。Tb/Ca原子比は0.5、Eu/Ca原子比は0.005、TbCa/CO3原子比は1.0である。図中○はTb2O3、●はCaOを示す。図10は、Tb3、Eu3付活炭酸カルシウム蛍光体のX線回折図形を示す図である。図9と同じく、横軸は入射角2θ、縦軸は回折強度である。Tb/Ca原子比は0.05、Eu/Ca原子比は0.005、TbCa/CO3原子比は1.0である。図中○はTb2O3、●はCaOを示す。図中○はカルサイト、●はバテライトを示す。図11はEu/Ca原子比を変化させたときの発光写真である。この図11もグレースケールとしてあるが、各発光状態に付した数値が、図8BのCIE色度図に付したEu/Ca原子比の数値と対応している。図11については、参考写真3図11のカラー写真を参照されたい。すなわち、上述した実施例1の非晶質ケイ酸カルシウムに対するTb3とEu3の添加量による蛍光体の製造におけるケイ酸カルシウムに代えて炭酸カルシウムを用いても実施可能であり、これにより製造される蛍光体においても同じような緑色から赤色の範囲において任意の色彩に発光させることが可能である。